(57)【要約】【課題】成形性及び生産性が良好で、外観及び耐衝撃性に優れた成形体を与える木質系樹脂組成物を提供する。【解決手段】熱可塑性樹脂（Ａ）２０〜５０重量部と、平均粒径３００μｍ以下の粉状セルロース系材料（Ｂ１）と、平均粒径５０〜３００μｍでアスペクト比が１０〜６０の繊維状セルロース系材料（Ｂ２）とからなるセルロース系材料（Ｂ）８０〜５０重量部と、（Ａ）と（Ｂ）の合計１００重量部に対して、ＭＳ−３０１Ｐ、スチレン系エラストマー、低分子酸化型ポリエチレンワックスから選ばれる添加剤（Ｃ）１〜５重量部とからなることを特徴とする。【選択図】なし【特許請求の範囲】
【請求項１】
熱可塑性樹脂（Ａ）２０〜５０重量部と、平均粒径３００μｍ以下の粉状セルロース系材料（Ｂ１）と、平均粒径５０〜３００μｍでアスペクト比が１０〜６０の繊維状セルロース系材料（Ｂ２）とからなるセルロース系材料（Ｂ）８０〜５０重量部と、（Ａ）と（Ｂ）の合計１００重量部に対して、ＭＳ−３０１Ｐ、スチレン系エラストマー、低分子酸化型ポリエチレンワックスから選ばれる添加剤（Ｃ）１〜５重量部とからなることを特徴とする木質系樹脂組成物。
【請求項２】
熱可塑性樹脂（Ａ）がポリオレフィン系樹脂である請求項１記載の木質系樹脂組成物。
【請求項３】
熱可塑性樹脂（Ａ）がＡＢＳ系樹脂である請求項１記載の木質系樹脂組成物。
【請求項４】
セルロース系材料（Ｂ）の平均粒径３００μｍ以下の粉状セルロース系材料（Ｂ１）と、平均粒径５０〜３００μｍでアスペクト比１０〜６０の繊維状セルロース系材料（Ｂ２）との割合が２０〜８５対８０〜１５である請求項１〜３のいずれか１項に記載の木質系樹脂組成物。
【請求項５】
請求項１〜４のいずれか１項に記載の木質系樹脂組成物からなることを特徴とする木質系樹脂成形体。
【請求項６】
請求項５の木質系樹脂成形体からなる基材層（Ｘ）と、熱可塑性樹脂からなり装飾性を有する中間層（Ｙ）と、透明熱可塑性樹脂からなる表面層（Ｚ）とからなることを特徴とする木質系樹脂成形体。
【請求項７】
中間層（Ｙ）が、基材層（Ｘ）と表面層（Ｚ）との接着性を高める熱可塑性樹脂からなる請求項６記載の木質系樹脂成形体。
【請求項８】
基材層（Ｘ）と中間層（Ｙ）と表面層（Ｚ）とが共押出成形で形成されている請求項６又は７記載の木質系樹脂成形体。
【請求項９】
基材層（Ｘ）と中間層（Ｙ）が共押出成形で形成され、表面層（Ｚ）が貼着されている請求項６又は７記載の木質系樹脂成形体。
【発明の詳細な説明】
【技術分野】
【０００１】
本発明は、木質系樹脂組成物及び該組成物からなる木質系樹脂成形体に関し、更に詳しくは、成形性及び生産性が良好で、外観及び耐衝撃性に優れた成形体を与える木質系樹脂組成物及び該組成物からなる外観性及び耐衝撃性に優れた木質系樹脂成形体に関する。
【背景技術】
【０００２】
従来から、ポリプロピレン、ポリスチレン等の熱可塑性樹脂と、木粉等のセルロース系材料とを攪拌翼型混合機に投入し、この攪拌翼型混合機内で両者を攪拌する際の摩擦熱によって熱可塑性樹脂を溶融しながら、溶融状態の熱可塑性樹脂にセルロース系材料を混合することにより木質系樹脂組成物を製造し、この木質系樹脂組成物を用いて木質合成板等を成形する方法は広く行われている。
【０００３】
このような木質合成板等の木質系樹脂成形品において、木質感を得ようとすると、セルロース系材料の配合比率を高くする必要があるが、単にセルロース系材料の配合比率を高くすると、物性（耐衝撃性）や成形性といった問題がある。一方、物性を上げるためには、熱可塑性樹脂の配合比率を高くすればよいが、単に熱可塑性樹脂の配合比率を高くすると、逆に十分な木質感が得られないという相反する問題があり、木質感向上のため、成形品表面のサンダー加工、印刷塗装等の二次加工が必要となる。
【０００４】
他方、木質系樹脂成形体を安価に提供せんとして、押出速度（線速）を高めて生産性を向上させる方法が検討されている。
例えば、中空樹脂成形板の押出成形方法及び装置において、成形室の内壁面にフッ素樹脂シートを貼設したり、フッ素樹脂をコーティングするとともに、中子体も冷却することにより押出速度を高めたり、また押出速度よりも遅い速度で成形体を引き取ることにより、押出速度を上げた場合であっても成形体にたわみやひけを生じさせない方法が提案されている（例えば、特許文献１参照）。
【０００５】
更に、熱可塑性樹脂と木粉とからなる樹脂組成物からなる、中空部を有する押出成形体からなる基材と表面層とから形成され、線膨張率が低く、剛性に優れ、吸湿性、耐候性、外観性に優れた押出成形体が提案されている（例えば、特許文献２参照）。
【特許文献１】特開２０００−３５１１０５号公報
【特許文献２】特開２００２−３３８６９９号公報
【発明の開示】
【発明が解決しようとする課題】
【０００６】
しかしながら、特許文献１に記載の技術は成形装置が複雑となり高コストとなることが避けられず、また、押出速度よりも遅い速度で成形体を引き取る方法もその調整が困難である。
【０００７】
また、特許文献２に記載の押出成形体は、表面層及び基材を構成する樹脂は、それぞれ相溶性を有する樹脂を選ぶ必要があり、従って、樹脂の選択の自由度が制限される。また、主として基材により装飾性を得ようとするため、基材の色や木粉、無機、有機の粉末、染料、顔料等においても選択の自由度が制限されざるを得ない。
【０００８】
例えば、基材に含有される粉末等が少し粒径が大きくなると、表面層に凹凸となって現れたり、ピンホールとなって外観や美観を損なうという問題がある。更に、表面層に凹凸が現れたり、ピンホールが発生すると、外観を著しく損なうばかりでなく、ピンホールにより水分が透過したり貯留されるため、浴室や台所等の水回りの材料として不適当となる。
【０００９】
本発明はかかる実情に鑑み、上記の如き従来技術の問題を解消し、成形性、生産性が良好で、耐衝撃性等の機械的物性に優れ、外観の良好な成形体を与える木質系樹脂組成物及び該組成物からなる、機械的物性に優れ、外観が良好で、木質感に富んだ成形体を提供するものである。
【課題を解決するための手段】
【００１０】
本発明者らは上記課題を解決せんとして鋭意研究の結果、セルロース系材料として、粉状セルロース系材料と繊維状セルロース系材料を併用するとともに、特定の相溶化剤を配合してなる樹脂組成物が、ひけやたわみを伴うことなく、高い押出速度で成形でき、機械的物性に優れ、外観が良好で、木質感に富む成形体を提供できることを見い出し本発明に到達した。
【００１１】
即ち、本発明の請求項１は、熱可塑性樹脂（Ａ）２０〜５０重量部と、平均粒径３００μｍ以下の粉状セルロース系材料（Ｂ１）と、平均粒径５０〜３００μｍでアスペクト比が１０〜６０の繊維状セルロース系材料（Ｂ２）とからなるセルロース系材料（Ｂ）８０〜５０重量部と、（Ａ）と（Ｂ）の合計１００重量部に対して、ＭＳ−３０１Ｐ、スチレン系エラストマー、低分子酸化型ポリエチレンワックスから選ばれる添加剤（Ｃ）１〜５重量部とからなることを特徴とする木質系樹脂組成物を内容とする。
【００１２】
本発明の請求項２は、熱可塑性樹脂（Ａ）がポリオレフィン系樹脂である請求項１記載の木質系樹脂組成物を内容とする。
【００１３】
本発明の請求項３は、熱可塑性樹脂（Ａ）がＡＢＳ系樹脂である請求項１記載の木質系樹脂組成物を内容とする。
【００１４】
本発明の請求項４は、セルロース系材料（Ｂ）の平均粒径３００μｍ以下の粉状セルロース系材料（Ｂ１）と、平均粒径５０〜３００μｍでアスペクト比１０〜６０の繊維状セルロース系材料（Ｂ２）との割合が２０〜８５対８０〜１５である請求項１〜３のいずれか１項に記載の木質系樹脂組成物を内容とする。
【００１５】
本発明の請求項５は、請求項１〜４のいずれか１項に記載の木質系樹脂組成物からなることを特徴とする木質系樹脂成形体を内容とする。
【００１６】
本発明の請求項６は、請求項５の木質系樹脂成形体からなる基材層（Ｘ）と、熱可塑性樹脂からなり装飾性を有する中間層（Ｙ）と、透明熱可塑性樹脂からなる表面層（Ｚ）とからなることを特徴とする木質系樹脂成形体を内容とする。
【００１７】
本発明の請求項７は、中間層（Ｙ）が、基材層（Ｘ）と表面層（Ｚ）との接着性を高める熱可塑性樹脂からなる請求項６記載の木質系樹脂成形体を内容とする。
【００１８】
本発明の請求項８は、基材層（Ｘ）と中間層（Ｙ）と表面層（Ｚ）とが共押出成形で形成されている請求項６又は７記載の木質系樹脂成形体を内容とする。
【００１９】
本発明の請求項９は、基材層（Ｘ）と中間層（Ｙ）が共押出成形で形成され、表面層（Ｚ）が貼着されている請求項６又は７記載の木質系樹脂成形体を内容とする。
【発明の効果】
【００２０】
本発明の木質系樹脂組成物は、熱可塑性樹脂に粉状セルロース系材料と繊維状セルロース系材料の２種のセルロース系材料及び特定の相溶化剤を配合することにより、成形速度（線速）を上げ生産性を高めることができるとともに、耐衝撃性等機械的特性に優れ、木質感に富む木質系樹脂成形体を提供することができる。
【００２１】
また、上記木質系樹脂組成物からなる成形体を基材層（Ｘ）とし、この上に装飾性を有する中間層（Ｙ）、更にその上に透明な熱可塑性樹脂からなる表面層（Ｚ）を積層することにより、中間層（Ｙ）の装飾性と、基材層（Ｘ）及び／又は表面層（Ｚ）の装飾性とが重合して相互に作用し合い、深みのある、興趣性に富む装飾性を有し、且つ強度等機械的特性に優れた積層成形体を提供することができる。
【００２２】
更に、中間層（Ｙ）として、基材層（Ｘ）と表面層（Ｚ）の接着性を高める樹脂を採用することにより、基材層（Ｘ）、表面層（Ｚ）として、それぞれ接着性を有しない樹脂を採用することができるので、基材層（Ｘ）、表面層（Ｚ）の各樹脂の選択自由性が大巾に高められる。
【発明を実施するための最良の形態】
【００２３】
本発明に用いられる熱可塑性樹脂（Ａ）としては、例えば、低密度ポリエチレン（ＬＤＰＥ）、中密度ポリエチレン（ＭＤＰＥ）、高密度ポリエチレン（ＨＤＰＥ）、ポリプロピレン（ＰＰ）等のポリオレフィン系樹脂、ポリスチレン、ハイインパクトポリスチレン、アクリロニトリル−スチレン共重合樹脂（ＡＳ）、アクリロニトリル−ブタジエン−スチレン共重合樹脂（ＡＢＳ）、ポリアミド、ポリエチレンテレフタレート（ＰＥＴ）、ポリブチレンテレフタレート（ＰＢＴ）等のポリエステル樹脂、ポリフェニレンエーテル樹脂等が挙げられ、これらは単独で又は必要に応じ２種以上組み合わせて用いられる。
【００２４】
これらの中で、成形性、強靱性等の点から、特にポリオレフィン系樹脂及びＡＢＳ系樹脂が好ましい。成形性の点から、ポリオレフィン系樹脂はＭＩが２０〜５０ｇ／１０分、ＡＢＳ系樹脂はＭＩが２０〜６０ｇ／１０分のものが特に好適である。
【００２５】
本発明に用いられるセルロース系材料（Ｂ）としては、粉状セルロース系材料（Ｂ１）と繊維状セルロース系材料とが併用される。
粉状セルロース系材料（Ｂ１）としては、平均粒径３００μｍ以下のもので、針葉樹、広葉樹等の木材の粉末が挙げられる。平均粒径が３００μｍを越えると成形性が低下する。平均粒径の下限は特に制限されないが、取扱性の点から５０μｍ程度が好ましい。
【００２６】
繊維状セルロース系材料（Ｂ２）としては、平均粒径５０〜３００μｍでアスペクト比が１０〜６０のものが用いられ、例えばケナフ、ジュート、麻等が挙げられ、これらは単独で又は必要に応じ２種以上組み合わせて用いられる。平均粒径が５０μｍ未満では取扱性が悪くなり、一方、３００μｍを越えると表面平滑性に劣る。また、アスペクト比が上記範囲外では、耐衝撃性、寸法安定性等機械的物性が低下する。
尚、本発明の樹脂組成物は成形性が良好であるため、パーチクルボード、合板、ＭＤ下等のサンダー屑等も使用できる。
【００２７】
粉状セルロース系材料（Ｂ１）と繊維状セルロース系材料（Ｂ２）との併用割合は、重量比で前者（Ｂ１）が２０〜８５に対して後者（Ｂ２）が８０〜１５の範囲が好ましい。前者（Ｂ１）が２０より少ないと成形性が低下する傾向があり、一方、８５より多いと耐衝撃性、寸法安定性等の機械的物性が低下する傾向がある。
【００２８】
本発明に用いられる添加剤（Ｃ）としては、例えば、日本油脂製のファルパックＭＳ−３０１Ｐ、及びＪＳＲ製のダイナロン８６００Ｐ、旭化成製のタフテックスＨ１９１３等のスチレン系エラストマー、アライド・シグナル社製の低分子酸化型ポリエチレンワックス  ＡＣ６２９Ａ等が好適で、これらは単独で又は必要に応じ２種以上組み合わせて用いられる。これらの添加剤（Ｃ）は、相溶化剤又は分散剤として機能しているものと考えられる。
【００２９】
本発明の木質系樹脂組成物は、熱可塑性樹脂（Ａ）が２０〜５０重量部、セルロース系樹脂（Ｂ）が８０〜５０重量部、添加剤（Ｃ）が（Ａ）と（Ｂ）の合計１００重量部に対して１〜５重量部からなる。セルロース系材料（Ｂ）が５０重量部未満では木質感が不十分となるばかりでなく、耐衝撃性、寸法安定性等機械的物性が低下し、一方、８０重量部を越えると成形性が悪くなるとともに、強度及び外観が低下する。
【００３０】
また、添加剤（Ｃ）が１重量部未満では相溶性又は分散性を付与する効果、即ち、熱可塑性樹脂（Ａ）とセルロース系材料（Ｂ）との密着性を高める効果が不十分となり、樹脂組成物粘度が低過ぎ押出速度が低下し、一方、５重量部を越えると樹脂組成物の粘度が高くなり過ぎ成形が困難となり、また樹脂組成物のコストが高くなる。
【００３１】
本発明の木質系樹脂組成物には、この種の組成物に通常配合される他の配合剤、例えば、可塑剤、着色剤、耐熱安定剤、耐候安定剤、酸化防止剤、紫外線吸収剤、帯電防止剤、金属石鹸、ワックス、脂肪酸アミド等の滑剤、改質用樹脂等の少なくても１種を配合することができる。また、発泡剤を加えて成形体の軽量化を図ることも可能である。
本発明の木質系樹脂組成物は、上記配合成分を、通常、スーパーミキサー等で混合溶融し、クーリングミキサーで粉状、塊状にした後、直接押出機により押し出される。
【００３２】
本発明の木質系樹脂組成物は、通常、押出成形等により板状等の成形体とされ、内外装材、手摺、床材等の建材、サニタリー、家具、自動車、車両等の内外装部品等の材料として有用である。
【００３３】
本発明の木質系樹脂組成物を押出成形等により得られた成形体は、それ自体で建材等として有用であるが、この成形体を基材層（Ｘ）とし、その上に熱可塑性樹脂からなる装飾性を有する中間層（Ｙ）、及び、更にその上に、透明熱可塑性樹脂からなる表面層（Ｚ）を設けることにより、更に装飾性に優れるとともに、耐衝撃性等の機械的物性に優れた積層成形体を得ることができる。
【００３４】
積層成形体における基材層（Ｘ）の厚さは特に制限されないが、２〜３０mm程度が好ましい。
【００３５】
装飾性を有する中間層（Ｙ）を構成する熱可塑性合成樹脂としては、基材層（Ｘ）や表面層（Ｚ）との接着性を高める樹脂が用いられる。このような樹脂としては、基材層（Ｘ）に用いられる上記した熱可塑性樹脂の他、ポリスチレン−ポリ（エチレン−ブチレン）−ポリスチレン（ＳＥＢＳ）、ポリスチレン−ポリ（エチレン−プロピレン）−ポリスチレン（ＳＥＰＳ）、ポリスチレン−ポリブタジエン−ポリスチレン（ＳＢＳ）、ポリスチレン−ポリイソプレン−ポリスチレン（ＳＩＳ）等のスチレン系熱可塑性エラストマー等が挙げられ、特にポリスチレン−ポリ（エチレン−ブチレン）−ポリスチレン（ＳＥＢＳ）が好ましい。
【００３６】
このようなスチレン系熱可塑性エラストマーを用いると、相溶性のない樹脂との多層成形が可能となり、例えば、該エラストマーからなる中間層（Ｙ）を介して、ＰＰからなる基材層（Ｘ）とポリメチルメタクリレート（ＰＭＭＡ）、アクリレート−スチレン−アクリロニトリル共重合体（ＡＳＡ）、アクリロニトリル−エチレン・プロピレン−スチレン共重合体（ＡＥＳ）等からなる表面層（Ｚ）との積層が可能となる。
【００３７】
中間層（Ｙ）の装飾性は、無機、有機の粉末、金属粉末、染料、顔料等の着色料、木粉、熱硬化性樹脂粉末、有機、無機の繊維等を含有させることによりなされる。
具体的には、炭酸カルシウム、ケイ酸カルシウム、クレー、カオリン、タルク、シリカ、ケイソウ土、雲母、アスベスト、硫酸バリウム、硫酸アルミニウム、硫酸カルシウム、炭酸マグネシウム、二硫化モリブデン、ガラス球、ガラスフレーク、シラスバルーン、グラファイト等の無機粉末、アルミナ、銅等の金属粉末、熱硬化性樹脂（エポキシ樹脂、不飽和ポリエステル樹脂等）などの難溶融性合成樹脂粉末、ガラス繊維、炭素繊維、チタン酸カリウム等が挙げられる。これらは単独で又は２種以上組み合わせて用いられ、これらの種類や形状を組み合わせることにより、御影石や大理石調等様々な模様が発現され、装飾性を発現させることができる。
【００３８】
尚、ガラス繊維、炭素繊維、チタン酸カリウム繊維等の樹脂との密着性を高めるために、これらの表面をカップリング剤で処理することもできる。また、例えばガラス繊維を用いる場合、直径１〜２０μｍ、長さ０．０１〜５．０mm程度のものが好ましい。繊維長が長過ぎると押出成形性が悪くなり、一方、短か過ぎると強度の程度が不十分となる。
【００３９】
これらの粉末の粒径は、通常、０．０５〜２．０mm、好ましくは０．１５〜１．５mm程度のものが好ましい。０．０５mm未満では装飾性に乏しく、一方、１．５mmを越えると表面層（Ｚ）に粉末凹凸が現れ外観を損なう場合がある。
【００４０】
中間層（Ｂ）の厚さは、通常、０．２〜１．５mm程度、好ましくは０．３〜１．０mm程度である。０．２mm未満では装飾性に乏しく、一方、１．５mmを越えると、基材層（Ｘ）や表面層（Ｚ）の装飾性と重合させ、深みのある、興趣に富んだものが得られにくい。
【００４１】
本発明の表面層（Ｚ）に用いられる透明合成樹脂としては、アクリロニトリル−ブタジエン−スチレン共重合（ＡＢＳ）樹脂、アクリロニトリル−スチレン共重合（ＡＳ）樹脂、アクリレート−スチレン−アクリロニトリル共重合体（ＡＳＡ）樹脂、アクリロニトリル−エチレン・プロピレン−スチレン共重合体（ＡＥＳ）、ポリメチルメタクリレート（ＰＭＭＡ）、メチルメタクリレート−ブチルアクリレート共重合体、メチルメタクリレート−スチレン共重合体等のアクリル系樹脂、ポリスチレン（ＰＳ）系樹脂、ポリカーボネート、ポリ塩化ビニル（ＰＶＣ）樹脂等が挙げられるが、成形品の光沢、透明性、強度、耐候性、耐水性、耐薬品性、取り扱いの容易さなどから、ポリメチルメタクリレート（ＰＭＭＡ）、メチルメタクリレート−ブチルアクリレート共重合体、メチルメタクリレート−スチレン共重合体、ＡＳＡ、ＡＥＳ等のアクリル系樹脂が好ましい。これらは単独で又は必要に応じ２種以上組み合わせて用いられる。
【００４２】
表面層（Ｚ）の厚さは、通常、０．０５〜３．０mm、好ましくは０．２〜２．０mmである。０．０５mm未満では光沢、透明性、強度、耐候性、耐水性、耐薬品性等の表面層（Ｚ）の効果が十分に発揮されず、一方、３．０mmを越えても効果は変わらず、却って不経済となる。
【００４３】
本発明の中間層（Ｙ）、表面層（Ｚ）は、用いる樹脂に通常添加される添加剤、例えば滑剤、軟化剤、無機充填剤、着色剤、耐熱安定剤、帯電防止剤、耐候安定剤、老化防止剤、抗菌剤、防カビ剤等を適宜加えることができる。
【００４４】
上記の如き、基材層（Ｘ）、中間層（Ｙ）及び表面層（Ｚ）は、それぞれの樹脂組成物を予め押出機にてペレット化した後、３層共押出機により３層成形体とされる。溶融押し出された成形体は、必要に応じ、フォーミングダイと噛み合わせて成形体の寸法精度を向上させることができる。また、基材層（Ｘ）と中間層（Ｙ）とを共押出成形して２層成形体とし、中間層（Ｙ）の表面に表面層（Ｚ）を貼着することもできる。
【００４５】
本発明の積層成形体は、中間層（Ｙ）の装飾性と基材層（Ｘ）の装飾性とが重なり合って相互に作用し合うことにより、深み及び興趣性に富み、内外装材等の建材、サニタリー、家具、自動車、車両等の内外装材等の材料として広汎な分野において有用である。勿論、表面層（Ｚ）も装飾性を有する場合は、中間層（Ｙ）の装飾性、基材層（Ｘ）の装飾性とが重合して一層深みのある興趣に富む成形体が得られる。
【００４６】
以下、本発明を実施例、比較例に基づいて更に詳細に説明するが、これらは本発明を何ら制限するものではない。尚、以下の記載において、「部」は「重量部」を表す。
【実施例１】
【００４７】
表１に示した配合割合の木質系樹脂組成物からなるペレットを用いて、下記の押出成形条件により幅木（厚み７mm、幅７０mm）を押出成形した。
押出成形条件
押出機  ：６３mm２軸押出機
成形温度：Ｃ１      １８０〜２２０℃、    Ｃ２  １８０〜２１０℃、
Ｃ３      １８０〜２１０℃、    Ｃ４  １８０〜２１０℃、
Ｄ１〜３  １７０〜２００℃、    Ｄ４  ３０〜７０℃
【００４８】
得られた木質系樹脂成形体の外観特性、衝撃値及び成形時の線速、成形性を表１に示す。尚、外観特性、成形性は下記の基準により評価した。
（外観特性）
○：表面に凹凸がなく平滑である。
×：表面に凹凸があり平滑でない。
（成形性）
○：溶融物が金型によりスムーズに出る。
×：溶融物が金型によりスムーズに出ない。
【実施例２】
【００４９】
表１に示す如く変更した他は実施例１と同様にして押出成形し、特性を評価した。結果を表１に示す。
【実施例３】
【００５０】
表１に示す如く変更した他は実施例１と同様にして押出成形し、特性を評価した。結果を表１に示す。
【比較例１】
【００５１】
表１に示す如く変更した他は実施例１と同様にして押出成形し、特性を評価した。結果を表１に示す。
【比較例２】
【００５２】
表１に示す如く変更した他は実施例１と同様にして押出成形し、特性を評価した。結果を表１に示す。
【比較例３】
【００５３】
表１に示す如く変更した他は実施例１と同様にして押出成形し、特性を評価した。結果を表１に示す。
【００５４】
【表１】
2005036114.tif 000002
【００５５】
（１）出光化学製（ＭＩ  ４０ｇ／１０分）
（２）平均粒径３００μｍ以下の木粉
（３）アスペクト比４０の木粉
（４）日本油脂製ファルパックＭＳ−３０１Ｐ
（５）三洋化成製無水マレイン酸変性ＰＰ
（６）ステアリン酸マグネシウム
【００５６】
表１から明かなように、粉状セルロース系材料と繊維状セルロース系材料の２種のセルロース系材料及び特定の添加剤を配合してなる本発明の木質系樹脂組成物は、線速が大きく、即ち、生産性が高く、また成形性も良好で、外観特性も衝撃特性も良好である。
【実施例４】
【００５７】
下記の如く、基材層（Ｘ）、中間層（Ｙ）及び表面層（Ｚ）の各樹脂組成物を３層共押出機により同時に押出し、基材層（Ｘ）２mm、中間層（Ｙ）０．３mm、表面層（Ｚ）０．３mmの３層からなる木質系積層成形体を製造した。
【００５８】
（樹脂組成物）
基材層（Ｘ）：実施例１の樹脂組成物
中間層（Ｙ）：ＳＥＢＳ  ダイナロン８６００Ｐ（ＪＳＲ製）
表面層（Ｚ）：ＡＳＡ  ＸＢ−１４９（三菱レイヨン製）１００部  
木目調着色剤  ＡＷＳ−２（三菱レイヨン製）５部  
【００５９】
得られた３層積層成形体は、ＰＰからなる基材層（Ｘ）とＡＳＡからなる表面層（Ｚ）が、スチレン系エラストマー（ＳＥＢＳ）からなる中間層（Ｙ）によって良く接着し、また表面層（Ｚ）の装飾性と基材層（Ｘ）の装飾性が重合して深みのある興趣に富んだ装飾性を有する成形体が得られた。
【実施例５】
【００６０】
基材層（Ｘ）として実施例２の樹脂組成物を用いた他は実施例４と同様にして木質系積層成形体を製造した。実施例４の場合と同様の装飾性を有する成形体が得られた。
【実施例６】
【００６１】
基材層（Ｘ）として実施例３の樹脂組成物を用いた他は実施例４と同様にして木質系積層成形体を製造した。実施例４の場合と同様の装飾性を有する成形体が得られた。
【実施例７】
【００６２】
表２に示した配合割合の木質系樹脂組成物からなるペレットを用いて、下記の押出成形条件により幅木（厚み７mm、幅７０mm）を押出成形した。
押出成形条件
押出機  ：６３mm２軸押出機
成形温度：Ｃ１      １８０〜２２０℃、  Ｃ２  １８０〜２１０℃、
Ｃ３      １８０〜２１０℃、  Ｃ４  １８０〜２１０℃、
Ｄ１〜３  １７０〜２００℃、  Ｄ４  ２０〜８０℃
【００６３】
得られた木質系樹脂成形体の外観特性、衝撃値及び成形時の線速、成形性を実施例１〜３と同様に評価した。結果を表２に示す。
【００６４】
【表２】
2005036114.tif 000003
【００６５】
（１）テクノポリマー製（ＭＩ  ４０ｇ／１０分）
（２）平均粒径３００μｍ以下の木粉
（３）アスペクト比４０の木粉
（４）旭化成製クフテックスＨ１９１３
（５）アライド・シグナル社製  低分子酸化型ポリエチレンワックス  ＡＣ６２９Ａ
（６）ステアリン酸マグネシウム
【実施例８】
【００６６】
表２に示す如く変更した他は実施例７と同様にして押出成形し、特性を評価した。結果を表２に示す。
【実施例９】
【００６７】
表２に示す如く変更した他は実施例７と同様にして押出成形し、特性を評価した。結果を表２に示す。
【比較例４】
【００６８】
表２に示す如く変更した他は実施例７と同様にして押出成形し、特性を評価した。結果を表２に示す。
【比較例５】
【００６９】
表２に示す如く変更した他は実施例７と同様にして押出成形し、特性を評価した。結果を表２に示す。
【００７０】
表２から明かなように、粉状セルロース系材料と繊維状セルロース系材料の２種のセルロース系材料及び特定の相溶化剤を配合してなる本発明の木質系樹脂組成物は、線速が大きく、即ち、生産性が高く、また成形性も良好で、外観特性も衝撃特性も良好である。
【実施例１０】
【００７１】
下記の如く、基材層（Ｘ）、中間層（Ｙ）及び表面層（Ｚ）の各樹脂組成物を３層共押出機により同時に押出し、基材層（Ｘ）２mm、中間層（Ｙ）０．３mm、表面層（Ｚ）０．３mmの３層からなる木質系積層成形体を製造した。
【００７２】
（樹脂組成物）
基材層（Ｘ）：実施例７の樹脂組成物
中間層（Ｙ）：ＡＢＳ  ＳＸＨ−２０９（Ａ＆Ｌ製）１００部
木目着色料  ＷＸ０１ＭＢ  ＬＤ０１９０（日本ピグメント製）５部
表面層（Ｚ）：ＰＭＭＡ  ＨＴ−５１ＹＲ−５（住友化学製）１００部  
【００７３】
得られた３層積層成形体は、ＡＢＳからなる基材層（Ｘ）とＰＭＭＡからなる表面層（Ｚ）が、ＡＢＳからなる中間層（Ｙ）によって良く接着し、また中間層（Ｙ）の装飾性と基材層（Ｘ）の装飾性が重合して深みのある興趣に富んだ装飾性を有する成形体が得られた。
【実施例１１】
【００７４】
基材層（Ｘ）として実施例８の樹脂組成物を用いた他は実施例１０と同様にして木質系積層成形体を製造した。実施例１０の場合と同様の装飾性を有する成形体が得られた。
【実施例１２】
【００７５】
基材層（Ｘ）として実施例９の樹脂組成物を用いた他は実施例１０と同様にして木質系積層成形体を製造した。実施例１０の場合と同様の装飾性を有する成形体が得られた。
【実施例１３】
【００７６】
基材層（Ｘ）として、実施例１の組成物を用い、中間層（Ｙ）として、ＳＥＢＳダイナロン８６００Ｐ（ＪＳＲ製）を用い、共押出成形機により同時に押出し、２層積層成形体を得た。
次いで、表面層（Ｚ）として、オレフィンシート（トラビストバーチ、大日本印刷製）の裏面にウレタン系接着剤を塗布して圧着温度１２０〜１５０℃で中間層（Ｙ）の表面に貼り合わせた。コロナ放電処理等の接着性を高める処理を施さなくても十分に接着した３層積層成形体が得られた。
【産業上の利用可能性】
【００７７】
叙上のとおり、本発明の木質系樹脂組成物は、熱可塑性樹脂に粉状セルロース系材料と繊維状セルロース系材料の２種のセルロース系材料及び特定の相溶化剤を配合することにより、成形速度（線速）を上げ生産性を高めることができるとともに、耐衝撃性等機械的特性に優れ、木質感に富む木質系樹脂成形体を提供することができる。
【００７８】
また、上記木質系樹脂組成物からなる成形体を基材層（Ｘ）とし、この上に装飾性を有する中間層（Ｙ）、更にその上に透明な熱可塑性樹脂からなる表面層（Ｚ）を積層することにより、中間層（Ｙ）の装飾性と、基材層（Ｘ）及び／又は表面層（Ｚ）の装飾性とが重合して相互に作用し合い、深みのある、興趣性に富む装飾性を有し、且つ強度等機械的特性に優れた積層成形体を提供することができる。
【００７９】
更に、中間層（Ｙ）として、基材層（Ｘ）と表面層（Ｚ）の接着性を高める樹脂を採用することにより、基材層（Ｘ）、表面層（Ｚ）として、それぞれ接着性を有しない樹脂を採用することができるので、基材層（Ｘ）、表面層（Ｚ）の各樹脂の選択自由性が大巾に高められる。